(57)【要約】  基材、具体的にはセラミックス、金属又はガラスなどの硬質表面を有する基材を、撥水性、撥油性、防染性及び防汚性にするための、組成物、並びに基材の処理方法が記載される。【選択図】なし【特許請求の範囲】
【請求項１】
コーティング組成物であって、
ａ）シルセスキオキサンハードコート樹脂成分と、
ｂ）下式のペルフルオロポリエーテルシランと、を含み、
Ｒｆ−［−Ｒ１−Ｓｉ（Ｙ）３−ｘ（Ｒ２）ｘ］ｙ（Ｉ）
式中、
Ｒｆは、一価又は二価のペルフルオロポリエーテル基であり、
Ｒ１は、場合により１個以上のヘテロ原子又は官能基を含み、場合によりハロゲン化物で置換され、好ましくは約２〜約１６個の炭素原子を含む、二価アルキレン基、アリーレン基、又はこれらの組み合わせであり、
Ｒ２は低級アルキル基であり、
Ｙは加水分解性基であり、
ｘは０又は１であり、ｙは１又は２である、コーティング組成物。
【請求項２】
前記ペルフルオロポリエーテルシランのＲ１が下式を有し、
−Ｒ４−Ｑ−Ｒ５−、式中、
Ｒ４及びＲ５は、それぞれ独立して、共有結合、−Ｏ−、又は二価アルキレン若しくはアリーレン基、又はこれらの組み合わせであり、前記アルキレン基は場合により１個以上のカテナリー酸素原子を含有し、
Ｑは、−ＣＯ２−、−ＳＯ３−、−ＣＯＮＲ６−、−Ｏ、−Ｓ−、共有結合、−ＳＯ２ＮＲ６−又は−ＮＲ６−であり、式中、Ｒ６は、水素又はＣ１〜Ｃ４アルキルである、請求項１に記載のコーティング組成物。
【請求項３】
Ｒｆが、
−（ＣｎＦ２ｎ）−、−（ＣｎＦ２ｎＯ）−、−（ＣＦ（Ｚ）Ｏ）−、−（ＣＦ（Ｚ）ＣｎＦ２ｎＯ）−、−（ＣｎＦ２ｎＣＦ（Ｚ）Ｏ）−、−（ＣＦ２ＣＦ（Ｚ）Ｏ）−、及びこれらの組み合わせからなる群から選択されるペルフルオロ化繰り返し単位を含むペルフルオロポリエーテル基であり、式中、ｎは１〜６であり、Ｚはペルフルオロアルキル基、ペルフルオロアルコキシ基又はペルフルオロエーテル基である、請求項１に記載のコーティング組成物。
【請求項４】
前記ペルフルオロエーテル部分が、−ＣＦ２Ｏ（ＣＦ２Ｏ）ａ（Ｃ２Ｆ４Ｏ）ｂＣＦ２−、−ＣＦ２Ｏ（Ｃ２Ｆ４Ｏ）ｂＣＦ２−、−ＣＦ（ＣＦ３）Ｏ−（ＣＦ２ＣＦ（ＣＦ３）Ｏ）ｃ−ＣｎＦ２ｎＯ−（ＣＦ（ＣＦ３）ＣＦ２Ｏ）ｃ−ＣＦ（ＣＦ３）−及び−（ＣＦ２）３Ｏ（Ｃ４Ｆ８Ｏ）ｄ（ＣＦ２）３−からなる群から選択され、ａ、ｂ、ｃ及びｄのそれぞれはゼロであってもよく、ａ＋ｂ＋ｃ＋ｄは少なくとも１であり、ｎは１〜６である、請求項１に記載のコーティング組成物。
【請求項５】
Ｒｆが一価ペルフルオロポリエーテル基である、請求項１に記載のコーティング組成物。
【請求項６】
前記シルセスキオキサンハードコート樹脂成分が、シルセスキオキサンとシリカナノ粒子の共縮合体である、請求項１に記載のコーティング組成物。
【請求項７】
前記シルセスキオキサンハードコート樹脂成分が、
ａ）式Ｒ１０Ｓｉ（ＯＲ１１）３のトリアルコキシシランとナノ粒子シリカの共縮合体、又は、
ｂ）式Ｒ１０２Ｓｉ（ＯＲ１１）２のジオルガノオキシシランと、トリアルコキシシラン若しくはテトラアルコキシシランと、ナノ粒子シリカと、の共縮合体、及びこれらの混合物を含み、
式中、各Ｒ１０は独立して１〜６個の炭素原子のアルキル基又はアリール基であり、各Ｒ１１は独立して１〜４個の炭素原子を有するアルキルラジカルである、請求項６に記載のコーティング組成物。
【請求項８】
前記シルセスキオキサンハードコート樹脂成分が式Ｒ１０ＳｉＯ３／２を有し、式中、各Ｒ１０は１〜６個の炭素原子のアルキル基又はアリール基であり、Ｒ１１は１〜４個の炭素原子を有するアルキルラジカルを表す、請求項６に記載のコーティング組成物。
【請求項９】
前記シルセスキオキサンハードコート樹脂成分のシルセスキオキサンが一般式：
【化１】
2013506750.tif 000009
で表され得、式中、
各Ｒ１１は、個別にＨ、Ｃ１〜Ｃ４のアルキル、又はアルカリ金属カチオン及びアルカリ土類金属カチオン又はアンモニウムカチオンであり、
各Ｒ１０は、Ｃ１〜Ｃ４アルキルであり、
ｚは２〜１００であり、
ｘ及びｙはゼロであってもよく、
ｚは、ｘ＋ｙよりも大きく、
ｘ＋ｙ＋ｚは２〜１００である、請求項６に記載のコーティング組成物。
【請求項１０】
前記ナノ粒子シリカの平均粒径が１００ｎｍ以下である、請求項６に記載のコーティング組成物。
【請求項１１】
前記反応生成物の調製におけるペルフルオロポリエーテルシラン化合物（Ａ）とシルセスキオキサンハードコート樹脂成分（Ｂ）の重量比が、１：１０〜１：１００である、請求項１に記載のコーティング組成物。
【請求項１２】
モノペルフルオロポリエーテルシランとジペルフルオロポリエーテルシランの混合物を含む、請求項１に記載のコーティング組成物。
【請求項１３】
前記シルセスキオキサンハードコート樹脂成分が、１〜２０重量％のシリカナノ粒子と８０〜９９重量％のシルセスキオキサンの共縮合体である、請求項６に記載のコーティング組成物。
【請求項１４】
１．基材を用意する工程と、
２．ステンレス鋼基材を請求項１に記載のコーティング組成物に接触させる工程と、
３．硬化させる工程と、を含む、基材のコーティング方法。
【請求項１５】
前記接触させる工程が溶液コーティングを含む、請求項１４に記載の方法。
【請求項１６】
前記硬化させる工程が加熱を含む、請求項１４に記載の方法。
【請求項１７】
前記接触させる工程が、厚さが２００オングストローム未満の前記コーティング組成物のコーティングを提供する、請求項１４に記載の方法。
【請求項１８】
前記基材が、セラミックス、光沢セラミックス、ガラス、金属、天然及び人工石、並びに熱可塑性材料を含む、請求項１４に記載の方法。
【請求項１９】
前記基材がステンレス鋼を含む、請求項１４に記載の方法。
【請求項２０】
前記接触させる工程が、厚さが１５オングストロームを超える前記コーティング組成物のコーティングを提供する、請求項１４に記載の方法。
【発明の詳細な説明】
【技術分野】
【０００１】
本発明は、基材、具体的にはセラミックス、金属又はガラスなどの硬質表面を有する基材を、撥水性、撥油性、防染性及び防汚性にするための、組成物、並びに基材の処理方法に関する。
【背景技術】
【０００２】
フッ素化シラン、すなわち、ガラス及びセラミックスなどの基材を撥油性及び撥水性にするための１つ以上のフッ素化基を有するシラン化合物の使用は既知である。例えば、米国特許第５，２７４，１５９号は、水溶液から適用可能な壊れやすいフッ素化アルコキシシラン界面活性剤について記載している。国際公開特許第０２／３０８４８号は、セラミックスに撥油性及び撥水性を与えるためのフッ素化ポリエーテルシランを含む組成物について記載している。
【０００３】
欧州特許第７９７１１１号には、光学部品上に防汚層を形成するために、ペルフルオロポリエーテル基を含有するアルコキシシラン化合物の組成物が記載されている。更に、米国特許第６，２００，８８４号は、改善された撥水性及び撥油性並びに防染性を有するフィルムへと硬化する、ペルフルオロポリエーテルで修飾されたアミノシランの組成物について開示している。
【０００４】
米国特許第３，６４６，０８５号は、ガラス表面又は金属表面に、撥油性及び撥水性を与えるためのフッ素化ポリエーテルシランについて教示している。国際公開特許第９９／３７７２０号は、ガラス又はプラスチックなどの基材上の反射防止（antireflective）表面へ防汚コーティングを提供するためのフッ素化ポリエーテルシランについて開示している。米国特許第３，９５０，５８８号には、浴室のタイル又は調理器具などのセラミック表面を撥水性及び／又は撥油性にするためのフッ素化ポリエーテルシランの使用が開示されている。
【発明の概要】
【課題を解決するための手段】
【０００５】
本開示は、シルセスキオキサンハードコート樹脂成分と下式のペルフルオロポリエーテルシランとを含む硬質表面用コーティング組成物を提供する：
Ｒｆ−［−Ｒ１−Ｓｉ（Ｙ）３−ｘ（Ｒ２）ｘ］ｙ（Ｉ）、式中、
Ｒｆは、一価又は二価のペルフルオロポリエーテル基であり、
Ｒ１は、場合により１個以上のヘテロ原子又は官能基を含有し、場合によりハロゲン化物で置換され、好ましくは約２〜約１６個の炭素原子を含有する、二価アルキレン基、アリーレン基、又はこれらの組み合わせであり、
Ｒ２は、低級アルキル基、例えば、Ｃ１〜Ｃ４アルキル基であり、
Ｙは加水分解性基であり、
ｘは０又は１であり、ｙは１又は２である。
【０００６】
撥油性及び撥水性を与える基材処理のための多数のフッ素化シラン組成物が当技術分野において既知であるが、基材処理、特に、セラミックス、ガラス及び石などの硬質表面を有する基材に撥水性及び撥油性を付与し、容易に洗浄できるようにするために、更に改善された組成物を提供するという要望が引き続き存在している。特に眼科分野において、染み、塵及び埃への耐性を付与するために、硬質表面としてのガラス及びプラスチックを処理する必要性がある。
【０００７】
本開示は、シルセスキオキサンハードコート樹脂成分とペルフルオロポリエーテルシラン成分とを含む硬質表面用コーティング組成物を目的とする。望ましくは、このような組成物及びそれらを使用する方法により、改善された特性を有するコーティングを得ることができる。具体的には、コーティングの耐久性が改善（例えばコーティングの磨耗耐性の改善）されることが望ましい。更に、使用する洗剤、水又は手作業を減らしながら、このような基材の洗浄の容易さを改善することは、末端消費者による要望であるだけでなく、環境にも正の影響を与える。組成物は、容易かつ安全な方法で都合良く適用することができ、また現在の製造方法と相性が良い。好ましくは、組成物は、処理される基材を製造するために実施される製造プロセスに容易に適合する。またこの組成物は、好ましくは、生態学的に好ましくない構成成分の使用は避けるものである。
【０００８】
定義
「アルキル」は、例えば、メチル、エチル、１−プロピル、２−プロピル、ペンチルなどの、１〜約１２個の炭素原子を有する、直鎖又は分枝鎖の、環式又は非環式の、飽和した一価の炭化水素ラジカルを意味する。
【０００９】
「アルキレン」は、例えば、メチレン、エチレン、プロピレン、２−メチルプロピレン、ペンチレン、ヘキシレンなどの、１〜約１２個の炭素原子を有する、直鎖の飽和した二価の炭化水素ラジカル、又は３〜約１２個の炭素原子を有する、分枝鎖の飽和した二価の炭化水素ラジカルを意味する。
【００１０】
「アルコキシ」は、例えば、ＣＨ３−Ｏ−、Ｃ２Ｈ５−Ｏ−などの、末端酸素原子を有するアルキルを意味する。
【００１１】
「硬化した化学組成物」は、化学組成物が乾燥した状態を意味し、すなわち周辺温度より高い温度により、化学組成物が乾燥するまで溶媒が蒸発したことを意味する。本組成物は更に、ペルフルオロポリエーテル化合物とシルセスキオキサンハードコート樹脂成分との間に形成されたシロキサン結合の結果として、架橋され得る。
【００１２】
「オキシアルキル」は、１個以上の酸素へテロ原子がアルキル鎖に存在していてもよいことを除いて、アルキルについて上記で与えられた意味を本質的に有し、これらのへテロ原子は、少なくとも１個の炭素により互いに分離されており、例えば、ＣＨ３ＣＨ２ＯＣＨ２ＣＨ２−、ＣＨ３ＣＨ２ＯＣＨ２ＣＨ２ＯＣＨ（ＣＨ３）ＣＨ２−、Ｃ４Ｆ９ＣＨ２ＯＣＨ２ＣＨ２−及びこれらに類するものである。
【００１３】
「オキシアルキレン」は、１個又はそれ以上の酸素ヘテロ原子がアルキレン鎖に存在してもよいことを除いて、アルキレンについて上記で与えられた意味を本質的に有し、これらのヘテロ原子は、少なくとも１個の炭素により互いに分離されており、例えば、−ＣＨ２ＯＣＨ２Ｏ−、−ＣＨ２ＣＨ２ＯＣＨ２ＣＨ２−、−ＣＨ２ＣＨ２ＯＣＨ２ＣＨ２ＣＨ２−及びこれらに類するものである。
【００１４】
「ハロ」は、フルオロ、クロロ、ブロモ、又はヨードを意味し、好ましくはフルオロ及びクロロを意味する。
【００１５】
「ペルフルオロ化基」は、炭素に結合した水素原子の全て又は本質的に全てがフッ素原子で置換されている有機基を意味し、例えば、ペルフルオロアルキル、ペルフルオロオキシアルキル及びこれらに類するものである。
【００１６】
「ペルフルオロアルキル」は、アルキルラジカルの水素原子の全て又は本質的に全てがフッ素原子で置換され、炭素原子の数が１〜約１２であることを除き、「アルキル」について上記で与えられた意味を本質的に有し、例えば、ペルフルオロプロピル、ペルフルオロブチル、ペルフルオロオクチル及びこれらに類するものである。
【００１７】
「ペルフルオロアルキレン」は、アルキレンラジカルの水素原子の全て又は本質的に全てがフッ素原子で置き換えられていることを除いて「アルキレン」として上記で与えられた意味を本質的に有し、例えばペルフルオロプロピレン、ペルフルオロブチレン、ペルフルオロオクチレン及びこれらに類するものである。
【００１８】
「ペルフルオロオキシアルキル」は、オキシアルキルラジカルの水素原子の全て又は本質的に全てがフッ素原子で置換され、炭素原子の数が３〜約１００個であることを除き、「オキシアルキル」について上記で与えられた意味を本質的に有し、例えば、ＣＦ３ＣＦ２ＯＣＦ２ＣＦ２−、ＣＦ３ＣＦ２Ｏ（ＣＦ２ＣＦ２Ｏ）３ＣＦ２ＣＦ２−、Ｃ３Ｆ７Ｏ（ＣＦ（ＣＦ３）ＣＦ２Ｏ）ｓＣＦ（ＣＦ３）ＣＦ２−、（式中ｓは、（例えば）約１〜約５０である）及びこれらに類するものである。
【００１９】
「ペルフルオロオキシアルキレン」は、オキシアルキレンラジカルの水素原子の全て又は本質的に全てがフッ素原子で置換され、炭素原子の数が３〜約１００個であることを除き、「オキシアルキレン」について上記で与えられた意味を本質的に有し、例えば、−ＣＦ２ＯＣＦ２−、又は−［ＣＦ２−ＣＦ２−Ｏ］ｂ−［ＣＦ（ＣＦ３）−ＣＦ２−Ｏ］ｃ−（式中、ｂ及びｃは、（例えば）１〜５０の整数である）である。
【００２０】
「ペルフルオロエーテル」は、少なくとも１個のペルフルオロオキシアルキレン基を有する基であり、例えばペルフルオロエーテル及びペルフルオロポリエーテルである。
【００２１】
「ペルフルオロポリエーテル」は、少なくとも２個のペルフルオロオキシアルキレン基を有する基である。
【発明を実施するための形態】
【００２２】
ペルフルオロポリエーテルシラン成分は下式を有する：
Ｒｆ−［−Ｒ１−Ｓｉ（Ｙ）３−ｘ（Ｒ２）ｘ］ｙ  （Ｉ）
式中、
Ｒｆは、一価又は二価のペルフルオロポリエーテル基であり、
Ｒ１は、場合により１個以上のヘテロ原子又は官能基を含有し、場合によりハロゲン化物で置換され、好ましくは約２〜約１６個の炭素原子を含有する、二価アルキレン基、アリーレン基、又はこれらの組み合わせであり、
Ｒ２は、低級アルキル基、例えば、Ｃ１〜Ｃ４アルキル基であり、
Ｙは、アルコキシ、アシルオキシ又はハロ基のような加水分解性基であり、
ｘは０又は１であり、ｙは１又は２である。
ペルフルオロポリエーテル基（Ｒｆ）は、直鎖、分枝鎖及び／又は環状構造を含むことができ、飽和又は不飽和で、１個以上の酸素原子で置換されていてもよい。Ｒｆは、ペルフルオロ化基である（すなわち、全てのＣ−Ｈ結合が、Ｃ−Ｆ結合によって置換されている）。より好ましくは、Ｒｆは、−（ＣｎＦ２ｎＯ）−、−（ＣＦ（Ｚ）Ｏ）−、−（ＣＦ（Ｚ）ＣｎＦ２ｎＯ）−、−（ＣｎＦ２ｎＣＦ（Ｚ）Ｏ）−、−（ＣＦ２ＣＦ（Ｚ）Ｏ）−及びこれらの組み合わせの群から選択されるペルフルオロ化繰り返し単位を含む。これらの繰り返し単位において、Ｚは、ペルフルオロアルキル基、酸素置換ペルフルオロアルキル基、ペルフルオロアルコキシ基、又は酸素置換ペルフルオロアルコキシ基であり、これら全ては、直鎖、分枝鎖、又は環状であることができ、約１〜約９個の炭素原子及び０〜約４個の酸素原子を有し得、
ｎは１〜９、好ましくは約１〜約６、より好ましくは１〜４である。
【００２３】
これらの繰り返し単位から作製される高分子部分を含有するペルフルオロポリエーテルの例は、米国特許第５，３０６，７５８号（Ｐｅｌｌｅｒｉｔｅ）に開示されている。好ましくは、ペルフルオロポリエーテル基（Ｒｆ）内の繰り返し単位の数は、少なくとも約５００の数平均分子量を有する化合物を形成するのに十分なものであり、より好ましくは少なくとも約１０００の数平均分子量を有するペルフルオロポリエーテル基を形成するのに十分なものである。一価ペルフルオロポリエーテル基（上式Ｉ中でｙは１である）に関して、末端基は、（ＣｎＦ２ｎ＋１）−、（ＣｎＦ２ｎ＋１Ｏ）−、（Ｘ’ＣｎＦ２ｎＯ）−又は（Ｘ’ＣｎＦ２ｎ＋１）−であることができ、式中、Ｘ’はＨ、Ｃｌ又はＢｒであり、ｎは１〜６の整数、より好ましくは１〜４の整数である。好ましくは、これらの末端基はペルフルオロ化されている。
【００２４】
二価ペルフルオロポリエーテル基に好ましい近似平均構造は、−ＣＦ２Ｏ（ＣＦ２Ｏ）ａ（Ｃ２Ｆ４Ｏ）ｂＣＦ２−、−ＣＦ（ＣＦ３）（ＯＣＦ２ＣＦ（ＣＦ３））ｃＯ（ＣＦ２）ｎＯ（ＣＦ（ＣＦ３）ＣＦ２Ｏ）ｃ−（式中、ｎは１〜６である）、−ＣＦ２Ｏ（Ｃ２Ｆ４Ｏ）ｂＣＦ２−及び−（ＣＦ２）３Ｏ（Ｃ４Ｆ８Ｏ）ｄ（ＣＦ２）３−の単位を含み、式中、ａ、ｂ、ｃ及びｄの平均値は０〜約５０であり、ａ、ｂ、ｃ及びｄの全てが同じ基中で０であることはできず、ａ＋ｂ＋ｃ＋ｄは少なくとも１、好ましくは少なくとも２、最も好ましくは１０〜５０であり、ｎは１〜９、好ましくは１〜４である。「（ＯＣＦ２ＣＦ（ＣＦ３））ｃ」中の下付文字「ｃ」の値は、「（ＣＦ（ＣＦ３）ＣＦ２Ｏ）ｃ」中の下付文字「ｃ」の値から独立して選択されることが理解されるであろう。
【００２５】
これらのうちで、特に好ましい平均的構造は概ね、
−ＣＦ２Ｏ（ＣＦ２Ｏ）ａ（Ｃ２Ｆ４Ｏ）ｂＣＦ２−、−ＣＦ２Ｏ（Ｃ２Ｆ４Ｏ）ｂＣＦ２−及び
−ＣＦ（ＣＦ３）（ＯＣＦ２ＣＦ（ＣＦ３））ｃＯ（ＣＦ２）ｎＯ（ＣＦ（ＣＦ３）ＣＦ２Ｏ）ｃＣＦ（ＣＦ３）−（式中、ａ、ｂ、ｃ及びｄは０〜約５０であり、ａ、ｂ、ｃ及びｄの全てが同じ基中で０であることはできず、ａ＋ｂ＋ｃ＋ｄは少なくとも１、好ましくは少なくとも２、最も好ましくは１０〜５０である）である。
【００２６】
一価ペルフルオロポリエーテル基に特に好ましい近似平均構造は、Ｃ３Ｆ７Ｏ（ＣＦ（ＣＦ３）ＣＦ２Ｏ）ｃＣＦ（ＣＦ３）−及びＣＦ３Ｏ（Ｃ２Ｆ４Ｏ）ｂＣＦ２−を含み、式中、ｂ及びｃの平均値は１〜約５０、好ましくは少なくとも２、最も好ましくは１０〜５０である。合成された際、これらの化合物は通常、ポリマー混合物を含む。近似平均構造は、ポリマーの混合物の近似平均であり、数は非整数であってもよい。
【００２７】
本発明で有用な剥離剤を製造する際の使用に好適な式Ｉの化合物は、少なくとも約５００、好ましくは少なくとも約１０００の分子量（数平均）を有する。典型的には、これらの分子量は約５０００以下であるが、これは典型的には、入手可能性、粘度及び硬化の容易さに制限され、所望される粘度及び硬化時間特性に依存して、好ましくは約３０００以下である。
【００２８】
好ましいペルフルオロポリエーテルシランの例としては、以下の近似平均構造：
ＸＣＦ２Ｏ（ＣＦ２Ｏ）ａ（Ｃ２Ｆ４Ｏ）ｂＣＦ２Ｘ、Ｃ３Ｆ７Ｏ（ＣＦ（ＣＦ３）ＣＦ２Ｏ）ｃＣＦ（ＣＦ３）Ｘ、ＸＣＦ（ＣＦ３）（ＯＣＦ２ＣＦ（ＣＦ３））ｃＯ（ＣＦ２）ｎＯ（ＣＦ（ＣＦ３）ＣＦ２Ｏ）ｃＣＦ（ＣＦ３）Ｘ、
ＸＣＦ２Ｏ（Ｃ２Ｆ４Ｏ）ｂＣＦ２Ｘ及びＣＦ３Ｏ（Ｃ２Ｆ４Ｏ）ｂＣＦ２Ｘ、Ｘ（ＣＦ２）３Ｏ（Ｃ４Ｆ８Ｏ）ｄ（ＣＦ２）３Ｘが挙げられるが、これらに限定されない。式中、−Ｘは、式１中で上記に定義されたようなＲ１−Ｓｉ（Ｙ）３−ｘ（Ｒ２）ｘであるか又は上記に定義されたようなシラン不含末端基（ＣｎＦ２ｎ＋１）−若しくは（Ｘ’ＣｎＦ２ｎＯ）−であり、式中、Ｘ’はＨ、Ｃｌ又はＢｒであるが、但し、ａ、ｂ、ｃ及びｄが０〜約５０であり、ａ、ｂ、ｃ及びｄの全てが同じ基中で０であることができず、ａ＋ｂ＋ｃ＋ｄが少なくとも１、好ましくは少なくとも２、最も好ましくは１０〜５０である場合、１分子あたり少なくとも１個のＸ基はシランである。
【００２９】
特定の実施形態では、ａ、ｂ、ｃ及びｄの平均値は、それぞれ約１〜約５０の範囲内であり、ａ、ｂ、ｃ及びｄの合計は約１０〜約５０の範囲内である。これらは高分子材料であるので使用に好適である。このような化合物は合成時には混合物として存在する。これらの混合物はまた、これらの合成に用いられる方法の結果として、官能基を有さない（不活性流体）、又は２個を超える末端基を有する（分枝鎖構造）、ペルフルオロポリエーテル鎖を含有してもよい。典型的には、約１０重量％未満の非官能化ポリマー（例えば、シラン基を有さないもの）を含有するポリマー物質の混合物を用いることができる。更に、式Ｉの個々に列挙された化合物の任意の混合物を用いることができる。
【００３０】
ペルフルオロポリエーテル化合物は、ヘキサフルオロプロピレンオキシド（ＨＦＰＯ）のオリゴマー化により得ることができ、これは、参照により本明細書に組み込まれている米国特許第３，２５０，８０８号（Ｍｏｏｒｅ  ｅｔ  ａｌ．）に記載のようなペルフルオロポリエーテルカルボニルフルオリドを生じる。このフッ化カルボニルを、当業者に周知の反応によって、酸、酸性塩、エステル、アミド又はアルコールに変換させてよい。次いで、フッ化カルボニル若しくは酸、エステル又はそれから誘導されたアルコールを更に反応させ、既知の手順に従って、所望の基を導入してよい。
【００３１】
式Ｉの化合物は、標準的な技術を使用して合成することができる。例えば、米国特許第３，８１０，８７４号（Ｍｉｔｓｃｈ  ｅｔ  ａｌ．）によると、市販の又は容易に合成されるペルフルオロポリエーテルエステルを３−アミノプロピルアルコキシシランのような官能化アルコキシシランと組み合わせることができる。この方法の改良が実施例に記載されている。
【００３２】
式（Ｉ）のペルフルオロポリエーテルの混合物を用いて、フッ素性化学化合物のフッ素化ポリエーテル化合物を調製し得ることは、当業者にとって明白である。一般に、本発明の式（Ｉ）によるペルフルオロポリエーテルの製造方法により、異なった分子量を有し、かつ、（１）約７５０グラム／モル未満の分子量を有するペルフルオロ化ポリエーテル部分を有するフッ素化ポリエーテル化合物も、（２）１０，０００グラム／モル超の分子量を有するペルフルオロポリエーテル部分を有するフッ素化ポリエーテル化合物も含まない、ペルフルオロポリエーテルの混合物が得られる。
【００３３】
一部の実施形態では、式１のモノシラン及びジシランの組み合わせが好ましい。式中、ｙが１及び２である、式１の化合物の混合物を含む組成物は、予想外にも、個々の化合物それぞれに基づいて行われるコーティングよりも接触角及び剥離に関して有意に良好な性能を示す（例えば、表面エネルギーがより低く、表面洗浄がより容易である）、フッ素含有コーティングの供給を可能にする。任意の特定の理論に束縛されるものではないが、前述の特定の一官能性及び二官能性ポリフルオロポリエーテルシランの特定の組み合わせは、一緒になって効果的に作用して、基材の表面に対する有効な被覆並びに広範な結合（例えば、共有結合）及びコーティングそれ自体の内部の架橋を可能にし、非常に望ましい構造的一体性（例えば、望ましい耐久性及び曲げ強度）をもたらすと同時に、特定の高フッ素化コーティング表面を可能にすると考えられる。
【００３４】
これらの実施形態では、モノシランポリフルオロポリエーテルシラン及びジシランポリフルオロポリエーテルシランの混合物を含むコーティングを含む好ましい実施形態では、モノシランとジシランの重量パーセント比は１０：９０以上、特に２０：８０以上、より好ましくは３０：７０以上、最も好ましくは４０：６０以上である。このような実施形態は、モノペルフルオロポリエーテルとジペルフルオロポリエーテルの重量パーセント比率が９９：１未満、特定的には９７：３未満、最も特定的には９５：５未満である、モノペルフルオロポリエーテルシラン及びジペルフルオロポリエーテルシランを含むコーティングを含む。
【００３５】
約５，０００ｇ／モルを超える分子量に相当するペルフルオロポリエーテルを使用すると、加工上の問題が生じる場合がある。これらの問題は、典型的には、高分子量の材料が不溶性にまつわる懸念を導くという事実、並びに、これらの高分子量化合物の蒸気圧の低さに起因する精製の難しさ（分留を介する材料の精製プロセスの効率性を妨害する）に起因する。
【００３６】
ペルフルオロポリエーテルシランは、望ましくは、５００ｇ／モル未満の分子量を有するペルフルオロポリエーテル部分、及び５０００ｇ／モルを超える分子量を有するペルフルオロポリエーテル部分を含まないか、又は実質的に含まない。「実質的に含まない」とは、分子量範囲外の特定のペルフルオロポリエーテル部分が、組成物中のペルフルオロポリエーテル部分の総重量に基づき、１０重量％以下、好ましくは５重量％以下の量で存在することを意味する。これらの部分を含まないか、又は実質的に含まない組成物が好ましいが、これはそれらの有益な環境特性及び更なる反応工程におけるそれらの加工性ゆえである。
【００３７】
式Ｉの二価Ｒ１基は、飽和又は不飽和であってよい直鎖、分枝鎖、又は環状構造を含むことができる。Ｒ１基は、１個以上のカテナリーヘテロ原子（例えば、鎖中酸素、窒素又はイオウ）又は１個以上の官能基（例えば、カルボニル、アミド又はスルホンアミド）を含有することができる。Ｒ１基はまた、ハロゲン原子、好ましくは、フッ素原子で置換されてもよいが、これによって化合物が不安定になることもあるため、望ましいものではない。好ましくは、二価Ｒ１基は、場合によりヘテロ原子又は官能基を含有し、より好ましくは少なくとも１個の官能基を含有する、炭化水素基であり、好ましくは直鎖アルキレン基である。Ｒ１基の例としては、−Ｃ（Ｏ）ＮＨ−Ｒ３−、−ＣＨ２Ｏ−Ｒ３−及び−（ＣｎＨ２ｎ）−が挙げられ、式中、Ｒ３は、１〜６個の炭素原子を有する直鎖又は分枝鎖アルキレン基であり、場合により１個以上のカテナリー酸素又は窒素原子により置換され、ｎは約２〜約６である。好ましいＲ１基は−Ｃ（Ｏ）ＮＨ−（ＣｎＨ２ｎ）−であり、式中、ｎは１〜６である。
【００３８】
一部の実施形態では、各シランＲ１基は好ましくはカルボキサミド官能基を含む。より特定的には、１分子あたり少なくとも１個のＸ基は、Ｃ（Ｏ）ＮＨ−Ｒ３−Ｓｉ（ＯＲ）３であり（式中、Ｒは、メチル、エチル又はこれらの混合物である）、他のＸ基は、シランではない場合には、−ＯＣＦ３又は−ＯＣ３Ｆ７である。これらの近似平均構造のａ、ｂ、ｃ及びｄの値は、物質が少なくとも約５００の数平均分子量を有する限り、変化してもよい。
【００３９】
本発明者らは、理論に束縛されることを意図しないものの、上式Ｉの化合物は、基材表面とシルセスキオキサンハードコート樹脂成分についての反応を経て、例えば、共有結合の形成を通して、基材表面のシロキサンコーティングを形成すると考えられる。この文脈では、「シロキサン」は、ペルフルオロポリエーテルセグメント（本明細書の式Ｉ中のＲｆ基のような）、好ましくはペルフルオロポリエーテルセグメントに付着し、場合によりヘテロ原子又は官能基（本明細書の式Ｉ中のＲ１基のような）を含む有機連結基を通してケイ素原子に結合した、−Ｓｉ−Ｏ−Ｓｉ−結合を指す。硬化したコーティング（又は少なくとも部分的に硬化したコーティング）中で、ペルフルオロポリエーテルセグメントは好ましくは少なくとも約５００の数平均分子量を有する。特に好ましい実施形態では、Ｒ１基は（アミド基中におけるように）窒素原子を含み、コーティング中のフッ素原子と窒素原子の比率は約２５〜約１５０の範囲内である。式Ｉの化合物を含むコーティング組成物から調製されるコーティングは、未反応又は未縮合のシラノール基も含むことができる。
【００４０】
本開示のコーティング組成物は、シルセスキオキサンとナノ粒子シリカの共縮合体であるシルセスキオキサンハードコート樹脂成分を含有する。有用なシルセスキオキサンとしては、例えば、式Ｒ１０Ｓｉ（ＯＲ１１）３のトリアルコキシシラン（又はその加水分解産物）とナノ粒子シリカの縮合体、式Ｒ１０２Ｓｉ（ＯＲ１１）２のジオルガノオキシシラン（又はその加水分解産物）とトリアルコキシシラン（又はその加水分解産物）とコロイドシリカの共縮合体、及び、式Ｓｉ（ＯＲ１１）４テトラアルコキシシラン（tetralkoxysilanes）とトリアルコキシシラン（又はこれらの加水分解産物）とコロイドシリカの共縮合体、並びにこれらの混合物が挙げられる。これらの縮合体及び共縮合体は、単位式Ｒ１０ＳｉＯ３／２を有し、式中、各Ｒ１０は１〜６個の炭素原子を有するアルキル基又はアリール基であり、Ｒ１１は１〜４個の炭素原子を有するアルキルラジカルを表す。
【００４１】
より詳細には、こうしたシルセスキオキサンは、１つ以上のテトラアルコキシシランと、場合により１つ以上のトリアルコキシシランと、場合により１つ以上のジアルコキシシランとの、完全又は部分的に加水分解された縮合反応生成物である。このようなシルセスキオキサンは、以下の一般式で表すことができる：
【化１】
2013506750.tif 000002
式中、
各Ｒ１１は、個別にＨ、Ｃ１〜Ｃ４のアルキル、又はアルカリ金属カチオン及びアルカリ土類金属カチオン又はアンモニウムカチオンであり、
各Ｒ１０は、Ｃ１〜Ｃ４アルキルであり、
ｚは２〜１００、好ましくは３〜１５であり、
ｘ及びｙはゼロであってもよく、
ｚは、ｘ＋ｙよりも大きく、
ｘ＋ｙ＋ｚは２〜１００、好ましくは３〜１５である。
【００４２】
シルセスキオキサンハードコート樹脂成分の有用な製造方法には、水とアルコール性溶媒の混合液内において、ナノ粒子シリカ分散液の存在下で、アルコキシシランを加水分解することを含む。ナノ粒子シリカ分散液は、好ましくは５ｎｍ〜１００ｎｍ、好ましくは１０ｎｍ〜３０ｎｍの粒径を有する。３０ナノメートル以下の小さなナノ粒子は、通常、より良好なコーティング、及び、煙霧に関する外観の向上、及び、コーティング厚さ変動性、コーティングされた基材に対する良好な付着性又は耐久性、及び、洗浄性に関するより良好な性能をもたらす。更に、ナノ粒子が一般に有する表面積は、約１５０ｍ２／グラムを超え、好ましくは２００ｍ２／グラムを超え、より好ましくは４００ｍ２／グラムを超える。粒子は、狭い粒度分布を有し、すなわち多分散度が２．０以下、好ましくは１．５以下であることが好ましい。
【００４３】
シルセスキオキサンハードコート樹脂成分を調製する別の有用な方法は、ナノ粒子シリカ分散液と、水と、場合により表面活性剤及び有機水混和性溶媒などの物質と、の混合物に、酸性又は塩基性条件下で混合物を撹拌しながら、加水分解性アルコキシシランを添加することを含む。添加できるアルコキシシランの正確な量は、置換基Ｒに依存して、並びに、使用した界面活性剤がアニオン性であるか若しくはカチオン性であるかに依存して、変化する。シルセスキオキサンの共縮合体中の単位は、ブロック分布で存在してもランダム分布で存在してもよく、アルコキシシランを同時に加水分解することによって形成される。存在するテトラオルガノシラン（例えば、テトラアルコキシシラン及びその加水分解物（例えば、式Ｓｉ（ＯＨ）４のテトラアルコキシシラン、及びそのオリゴマー）は、シルセスキオキサン系ハードコート成分の固体分を基準にして１０重量％未満、５重量％未満、又は更には約２重量％未満である。加水分解完了後、生成物を追加の溶媒で希釈し、例えば、ＵＶ吸収剤、緩衝剤（例えば、メチルトリアセトキシシラン（例えば、塩基性ナノ粒子シリカを用いて作製されたシルセスキオキサン系ハードコート組成物用）、酸化防止剤、硬化触媒（例えば、エチルアミンカルボキシレートのようなアミンカルボキシレート及びベンジルトリメチルアンモニウムアセタートのような四級アンモニウムカルボキシレート）、及びこれらの組み合わせを包含する添加剤を添加してもよい。
【００４４】
有用なナノ粒子シリカ分散液は、Ｅ．Ｉ．ｄｕＰｏｎｔ及びＮａｌｃｏ  Ｃｈｅｍｉｃａｌから様々な商品名で市販されており、例えば、Ｅ．Ｉ．ｄｕＰｏｎｔ  ｄｅ  Ｎｅｍｏｕｒｓ  ａｎｄ  Ｃｏ．，Ｉｎｃ．（Ｗｉｌｍｉｎｇｔｏｎ，Ｄｅｌ．）からのＬＵＤＯＸ（商標）、Ｎｙａｃｏｌ  Ｃｏ．（Ａｓｈｌａｎｄ，ＭＡ）から入手可能なＮＹＡＣＯＬ（商標）及びＮａｌｃｏ  Ｃｈｅｍｉｃａｌ  Ｃｏ．（Ｏａｋ  Ｂｒｏｏｋ，Ｉｌｌ．）からのＮＡＬＣＯ（商標）が挙げられる。有用なシルセスキオキサンは、参照により組み込まれる米国特許第３，９８６，９９７号（Ｃｌａｒｋ）、同第４，６２４，８７０号（Ａｎｔｈｏｎｙ）及び同第５，４１１，８０７号（Ｐａｔｅｌ  ｅｔ  ａｌ．）に記載の技術などの様々な技術により作製することができる。
【００４５】
シルセスキオキサンハードコート樹脂成分を調製するのに有用なトリアルコキシシランとしては、例えば、メチルトリメトキシシラン、メチルトリエトキシシラン、メチルトリイソプロポキシオキシシラン、エチルトリメトキシシラン、エチルトリエトキシシラン、プロピルトリメトキシシラン、イソブチルトリメトキシシラン、イソブチルトリエトキシシラン、２−エチルブチルトリエトキシシラン、２−エチルブトキシトリエトキシシラン、及びこれらの組み合わせが挙げられる。類似のジアルコキシシラン及びテトラアルコキシシランは、前述のように使用され得る。本開示で使用され得る市販のシリコーンハードコート組成物としては、ＧＥ  Ｂａｙｅｒ  Ｓｉｌｉｃｏｎｅｓ（Ｗａｔｅｒｆｏｒｄ，Ｎ．Ｙ）からのＳＨＣ−１２００（商標）、ＳＨＣ−５０２０（商標）及びＡＳ４０００（商標）ハードコート、並びに、Ｍｏｍｅｎｔｉｖｅ  Ｐｅｒｆｏｒｍａｎｃｅ  Ｍａｔｅｒｉａｌｓ（Ａｌｂａｎｙ，ＮＹ）からのＰＨＣ５８７（商標）が挙げられる。
【００４６】
シルセスキオキサン系ハードコート樹脂成分は、ハードコート組成物の総固形分を基準にして約９０重量％〜約９９．９重量％の量で組成物中に存在する。一般に、シルセスキオキサンハードコート樹脂成分は、１〜２０重量％のシリカナノ粒子及び８０〜９９重量％のシルセスキオキサンを含む。
【００４７】
反応生成物の調製におけるペルフルオロポリエーテルシラン化合物（Ａ）とシルセスキオキサンハードコート樹脂成分（Ｂ）の重量比は、１：１０〜１：１００であることが好ましく、特に好ましくは１：２０〜１：１００であることが好ましい。典型的には、成分（Ｂ）は、使用される成分（Ａ及びＢ）の総重量を基準として９０重量パーセント超、より好ましくは９５重量パーセント超を構成する。
【００４８】
コーティング組成物は、典型的には、０．０１〜５重量パーセントのペルフルオロポリエーテルシランと、１〜４０重量パーセントのシルセスキオキサンハードコート樹脂成分と、を含有する相対的希釈溶液である。成分の重量パーセントは、一般に、溶媒へのペルフルオロポリエーテルシランの溶解度、並びに、高濃度でのゲルに対するシルセスキオキサン樹脂成分の傾向により制限される。
【００４９】
本発明の組成物は、場合により、１種以上の有機溶媒を含む。好ましい有機溶媒又は好ましい複数の有機溶媒のブレンドは、少なくとも０．０１％の式Ｉのペルフルオロポリエーテルエーテルシラン（perfluoropolyetherether silane）を溶解可能でなければならない。加えて、有機溶媒は、希釈可能な非水性濃縮物の粘度を低下させる。好適な有機溶媒又は複数の溶媒の混合物は、極性有機溶媒であり、脂肪族アルコール（例えば、メタノール、エタノール、イソプロピルアルコール）、ケトン（例えば、アセトン又はメチルエチルケトン）、エステル（例えば、酢酸エチル、ぎ酸メチル）並びにエーテル（例えば、ジイソプロピルエーテル、１，４−ジオキサン及びジエチレングリコールジメチルエーテル）、並びに、アミド（例えば、Ｎ−メチルピロリジノン及びＮ，Ｎ−ジメチルホルムアミド）並びにこれらの混合物を挙げることができる。例えば、ヘプタフルオロブタノール、トリフルオロエタノール及びヘキサフルオロイソプロパノールなどのフッ素化溶媒は、単独で、又は、フッ素化ポリエーテルシランの溶解度を高めるために他のフッ素不含有機溶媒と組み合わせて、使用してもよい。
【００５０】
好ましい有機溶媒は、脂肪族アルコールである。好ましい脂肪族アルコールの一部の例は、エタノール及びイソプロピルアルコールである。好ましくは、有機溶媒は、水混和性である。また、好ましくは、有機溶媒は２００℃より低い沸点を有する。
【００５１】
製造の簡便性及びコストの理由から、本発明の組成物は、１種以上のペルフルオロポリエーテルシランとシルセスキオキサンハードコート樹脂との濃縮物を希釈することにより、使用直前に調製することができる。濃縮物は、一般に、有機溶媒中のペルフルオロポリエーテルシランとシルセスキオキサンハードコート樹脂の濃縮された溶液を含む。濃縮物は、数週間、好ましくは少なくとも１ヶ月間、より好ましくは少なくとも３ヶ月間安定であるべきである。
【００５２】
コーティング組成物で処理できる好適な基材としては、硬質表面を有する基材が挙げられる。有用な基材としては、セラミックス、光沢セラミックス、ガラス、金属（アルミニウム、鉄、ステンレス鋼、銅及びこれらに類するもの）、天然及び人工石、熱可塑性材料（ポリ（メタ）アクリレート、ポリカーボネート、ポリスチレン、スチレン／アクリロニトリルコポリマーなどのスチレンコポリマー、ポリエチレンテレフタレートなどのポリエステル）が挙げられる。
【００５３】
一部の実施形態では、金属及び／又は金属合金は、クロム、クロム合金、鉄、アルミニウム、銅、ニッケル、亜鉛、スズ、ステンレス鋼、及び黄銅からなる群から選択される。一部の実施形態では、金属及び／又は金属合金は、金、白金、クロム、アルミニウム、銅、銀、チタン、インジウム、ゲルマニウム、スズ、ニッケル、インジウムスズのうちの少なくとも１つを含む。一部の実施形態では、表面はステンレス鋼を含む。一部の実施形態では、表面は、金属又は金属酸化物のうちの少なくとも１つを含み、コーティング組成物は表面上に少なくとも部分的な単層を形成する。一部の実施形態では、金属基材の主表面はクロムを含む。金属表面を有する物品は、熱硬化性及び熱可塑性ポリマー、セラミック、磁器、並びに金属化表面を有することができる他の材料が挙げられる、他の材料を含んでよい（例えば、金属表面下に）。金属表面を有する物品の例としては、台所及び浴室の蛇口、タップ、ハンドル、吐水口、流し、排水管、手すり、タオルかけ、カーテン棒、皿洗い機のパネル、冷蔵庫のパネル、料理用レンジ上部、料理用レンジ、オーブン、及び電子レンジのパネル、排気フード、グリル、並びに金属の車輪又は縁が挙げられる。
【００５４】
金属基材及び金属化された基材は、台所及び浴室、並びに屋外領域を包含する種々の環境で見られ、そこでこれらの基材は食品、石鹸、及び鉱物（例えば石灰）のような水性残留物と接触し得る。このような沈着物を、例えば、蛇口、シャワーヘッド、手すりから除去するには、頻繁に酸性洗浄剤又は洗剤を用いて激しく擦る必要がある場合が多く、更にこれらの基材の表面の審美的外観及び耐久性に問題を生じることが多い。本開示による組成物、方法、及び物品は、典型的には、容易に洗浄できる金属表面を提供し、これにより激しく擦ったり、強力な酸性洗浄剤を用いたりする必要なく、拭き取り用品で水性及び油性沈着物（例えば、鉱質沈着物及び指紋）を除去でき、この特性は繰り返し拭いても保たれる。本発明による組成物によって提供される容易に洗浄できる特性は、驚くべきことに、米国特許出願公開第２００５／００４８２８８号（Ｆｌｙｎｎ  ｅｔ  ａｌ）に報告されている、他のホスホネート含有ペルフルオロポリエーテルにより提供されるものよりも優れている。本発明による組成物は、金属表面を汚れ耐性にすることができるため、装飾用の金属ストリップ及び鏡上のような金属表面の光学特性をより長く保つことができる。
【００５５】
基材を処理することで、処理表面の撥油性及び撥水性により処理表面の汚れの保持力が低くなり、より容易に洗浄できるようになる。本発明の組成物から得ることができる処理表面は高度に耐久性であることから、長時間にわたり露出若しくは使用し、及び洗浄を繰り返した場合にも、これらの所望の特性は維持される。硬化したコーティングを表面に有する硬質基材には、非染み性、簡単な洗浄方法での染み剥離性、撥油性（例えば、指紋耐性）、石灰沈着物耐性、又は着用に起因する、並びに使用、洗浄などの要素による損耗に起因する、すり減り、への耐性のうちの少なくとも１つが見出される。
【００５６】
好ましくは、最適な特徴、特に耐久性を得るために、基材は、本発明の組成物を適用する前に、洗浄すべきである。つまり、コーティングすべき基材の表面には、コーティング前に有機及び無機汚染が実質的にあってはならない。洗浄技術は基材のタイプに依存し、例えば、アセトン若しくはエタノールなどの有機溶媒での溶媒洗浄工程、又は、紫外線／オゾンなどの反応性ガス相処理が挙げられる。
【００５７】
上記組成物は、特定の基材に適するように調節された従来のコーティング技術を使用して基材にコーティングされる。例えば、これらの組成物は、ローラーコーティング、フラッドコーティング、フローコーティング、ディップコーティング、スピンコーティング、スプレーコーティング、ナイフコーティング、及びダイコーティングなどの方法によって様々な固体基材に適用することができる。これらの様々なコーティング法は、基材上に厚さを変えて組成物を定置することを可能にするものであり、これにより組成物はより広い範囲で使用できるようになる。コーティング厚さは、前述のように、様々であってもよい。コーティングされる基材は、典型的には、室温（典型的には約２０〜約２５℃）にて組成物と接触させることができる。適用後、処理された基材は、乾燥させ、基材の熱安定性に依存して周囲温度又は高温にて、例えば、４０〜２００℃にて、硬化するのに十分な時間にわたって硬化させることができる。プロセスはまた、過剰な材料を除去するための研磨工程を含んでもよい。
【００５８】
コーティングの全体のコーティング厚は、単層より厚い（典型的には厚さは約１５オングストロームを超える）。すなわち、好ましくは本発明のコーティングの厚さは少なくとも約２０オングストロームであり、より好ましくは少なくとも約３０オングストロームである。好ましくは、本発明のコーティングの厚さは、約２００オングストローム未満であり、より好ましくは約１００オングストローム未満である。コーティング材料は、典型的には、コーティングされた物品の外観を実質的に変化させない量で存在する。
【実施例】
【００５９】
本発明の目的及び利点は、下記の実施例によって更に例示されるが、これらの実施例において列挙された特定の材料及びその量は、他の諸条件及び詳細と同様に本発明を過度に制限するものと解釈すべきではない。これらの実施例は単にあくまで例示を目的としたものであり、添付した「特許請求の範囲」の範囲に限定するものではない。
【００６０】
本明細書の実施例及びその他の部分における全ての部、百分率、比などは特に注記がない限り、重量による。使用される溶媒及び他の試薬は、特に記載のない限り、Ａｌｄｒｉｃｈ  Ｃｈｅｍｉｃａｌ  Ｃｏｍｐａｎｙ（Ｍｉｌｗａｕｋｅｅ，ＷＩ）から入手した。
【００６１】
材料
「ＰＨＣ−５８７」：Ｍｏｍｅｎｔｉｖｅ  Ｐｅｒｆｏｒｍａｎｃｅ  Ｍａｔｅｒｉａｌｓ（Ｗａｔｅｒｆｏｒｄ，ＮＹ）から購入されたシリコーンハードコート。「ＰＨＣ−５８７」は、アルキルアルコール溶媒の混合物中に供給された２９重量％のメチルシルセスキオキサン樹脂である。
【００６２】
「ＦＭＳ−９９２１」なるポリ（トリフルオロプロピルメチルシロキサン）は、Ｇｅｌｅｓｔ（Ｍｏｒｒｉｓｖｉｌｌｅ，ＰＡ）から入手されたシラノール末端フルオロシリコーンである。
【００６３】
「ＥＣＣ−４０００」：ガラス又はセラミック基材に使用できる洗浄が容易なコーティングフルオロポリマー溶液は、３Ｍ  Ｃｏｍｐａｎｙ（Ｓｔ．Ｐａｕｌ，ＭＮ）から入手される。
【００６４】
ＨＦＰＯ−は、メチルエステルＦ（ＣＦ（ＣＦ３）ＣＦ２Ｏ）ａＣＦ（ＣＦ３）Ｃ（Ｏ）ＯＣＨ３の末端基−Ｆ（ＣＦ（ＣＦ３）ＣＦ２Ｏ）ａＣＦ（ＣＦ３）−を指し、式中、ａは平均４〜２０であり、参照により本明細書に組み込まれる開示である米国特許第３，２５０，８０８号に報告されている方法により調製することができ、部分蒸留による精製を伴う。
【００６５】
ＨＦＰＯジメチルエステル：ＣＨ３Ｏ（Ｏ）ＣＣＦ（ＣＦ３）（ＯＣＦ２ＣＦ（ＣＦ３）ｂＯＣＦ２ＣＦ２ＣＦ２ＣＦ２Ｏ（ＣＦ（ＣＦ３）ＣＦ２Ｏ）ｃＣＦ（ＣＦ３）ＣＯＯＣＨは、Ｈ３ＣＯ（Ｏ）Ｃ−ＨＦＰＯ−Ｃ（Ｏ）ＯＣＨ３又はＨＦＰＯ−（Ｃ（Ｏ）ＯＣＨ３）２とも称され、式中、ｂ＋ｃの平均は約４〜１５であり、ＦＣ（Ｏ）ＣＦ２ＣＦ２Ｃ（Ｏ）Ｆを出発物質として使用して、米国特許第３，２５０，８０７号（Ｆｒｉｔｚ，ｅｔ  ａｌ．）に報告されている方法（ＨＦＰＯオリゴマービス−酸フッ化物を提供する）に従って調製でき、続いて、米国特許第６，９２３，９２１号（Ｆｌｙｎｎ，ｅｔ．ａｌ．）にて記載されているように、メタノリシス及び分別蒸留による低沸点材料の除去による精製を行う。
【００６６】
ＨＦＰＯ−ＣＯＮＨＣＨ２ＣＨ２Ｓｉ（ＯＣＨ３）３：マグネチックスターラーバー、Ｎ２インレット及び還流冷却器を取り付けた１００ｍＬ三口丸底フラスコにＮ２雰囲気下にてＨＦＰＯＣＯＯＭｅ（２０ｇ、０．０１５７９モル）及びＮＨ２ＣＨ２ＣＨ２ＣＨ２−Ｓｉ（ＯＣＨ３）３（２．８２ｇ、０．０１５７９モル）を充填した。反応混合物を７５℃にて１２時間にわたって加熱した。ＩＲにより反応をモニターし、エステルピークの消失後、透明な粘稠油を高圧にて更に８時間にわたって維持し、そのまま使用した。
【００６７】
ＨＦＰＯ−ＣＯＮＨＣＨ２ＣＨ２−ＮＨ−ＣＨ２ＣＨ２Ｓｉ（ＯＣＨ３）３：この化合物は、米国特許第３，６４６，０８５号に記載の同様の手順を用いて調製した。マグネチックスターラーバー、Ｎ２インレット及び還流冷却器を取り付けた１００ｍＬ三口丸底フラスコにＮ２雰囲気下にてＨＦＰＯＣＯＯＭｅ（２０ｇ、０．０１５７９モル）及びＮＨ２ＣＨ２ＣＨ２−ＮＨ−ＣＨ２ＣＨ２−Ｓｉ（ＯＣＨ３）３（３．５ｇ、０．０１５７９モル）を充填した。反応混合物を７５℃にて１２時間にわたって加熱した。ＩＲにより反応をモニターし、エステルピークの消失後、透明な粘稠油を高圧にて更に８時間にわたって維持し、そのまま使用した。
【００６８】
α−ω  ＨＦＰＯ−［ＣＯＮＨＣＨ２ＣＨ２−ＮＨ−ＣＨ２ＣＨ２Ｓｉ（ＯＣＨ３）３］２：この化合物は、米国特許出願公開第２００５／０２３３０７０（Ａ１）号に記載の同様の手順を使用して、調製した。マグネチックスターラーバー、Ｎ２インレット及び還流冷却器を取り付けた１００ｍＬ三口丸底フラスコにＮ２雰囲気下にてＨＦＰＯ［ＣＯＯＭｅ］２（２０ｇ、０．０１５７９モル）及びＮＨ２ＣＨ２ＣＨ２−ＮＨ−ＣＨ２ＣＨ２−Ｓｉ（ＯＣＨ３）３（３．５ｇ、０．０１５７９モル）を充填した。反応混合物を７５℃にて１２時間にわたって加熱した。ＩＲにより反応をモニターし、エステルピークの消失後、透明な粘稠油を高圧にて更に８時間にわたって維持し、そのまま使用した。
【００６９】
アミノプロピルトリメトキシシランは、Ａｌｄｒｉｃｈ  Ｃｈｅｍｉｃａｌ  Ｃｏｍｐａｎｙ（Ｍｉｌｗａｕｋｅｅ，ＷＩ）から購入した。
【００７０】
試験方法
試験サンプルのコーティング方法
まず、表面上に汚染が全く存在しないようにするために、コーティングされるステンレス鋼パネルをＩＰＡで洗浄した。洗浄したパネルをコーティング前に室温にて乾燥させた。「ＷＡＬＴＨＥＲ  ＰＩＬＯＴ  ＳＰＲＡＹＩＮＧ  ＧＵＮ」（Ｗａｌｔｈｅｒ  Ｐｉｌｏｔ  Ｎｏｒｔｈ  Ａｍｅｒｉｃａ（ＭＩ）から入手）を使用して、ステンレス鋼パネルの表面上に、本開示に従って調製されたコーティング組成物をスプレーコーティングした。スプレーノズルとステンレス鋼基材表面の間の距離は、約１．９７気圧（２ｋＰａ）の圧力下にておよそ２０ｃｍであった。２つのコートを作製した（２回のスプレーノズル移動）。コーティングを手で触れるようになるまで乾燥させた後、コーティングしたパネルを１３０℃のオーブンの中に３０分にわたって定置して、コーティング組成物を硬化させた。
【００７１】
摩耗（耐久性）試験方法
本発明によるコーティング組成物から得られるコーティングの耐摩耗性を測定するために、コーティングされた（上記方法に従ってコーティングされた）ステンレス鋼プレートを摩耗テスター（ＢＹＫ−Ｇａｒｄｅｎｅｒ  ＧｍｂＨ（Ｇｅｒｅｔｓｒｉｅｄ，Ｇｅｒｍａｎｙ）により商品名「ＢＹＫ−ＧＡＲＤＥＮＥＲ  ＡＢＲＡＳＩＯＮ  ＴＥＳＴＥＲ」で入手された）上に固定し、乾燥していた高性能布地（３Ｍ  Ｃｏｍｐａｎｙ（Ｓｔ．Ｐａｕｌ，ＭＮ）から商品名「ＳＣＯＴＣＨ  ＢＲＩＴＥ」で市販）で３０００サイクルにわたって擦った。擦りサイクルは、１ｋｇの力で行った。摩耗前後で接触角を測定した。
【００７２】
洗浄しやすさランキング（ＥＺＣランク）の測定方法
色付きシャーピーマーカーを用いてサンプルを横断して直線を描図することで、摩耗試験前後の、本発明のコーティング組成物から調製されたコーティング（上記方法に従って調製されたコーティング）のＥＺＣランキングを測定した。次に、シャーピーマーカーのインクを、これらを拭き取ることにより洗浄した。ＥＺＣランキングのうち１はサンプルの洗浄が非常に容易だったことを示し、一方、ＥＺＣランキングのうち５はサンプルの洗浄が非常に困難だったことを示す。
【００７３】
接触角の測定方法
上記方法に従ってステンレス鋼基材上にコーティング組成物をコーティングすることにより、接触角を測定するためのサンプルを調製した。濾過システム（Ｍｉｌｌｉｐｏｒｅ  Ｃｏｒｐｏｒａｔｉｏｎ（Ｂｉｌｌｅｒｉｃａ，ＭＡ）から入手）を通して濾過した、受け取ったままの状態での試薬グレードのヘキサデカン及び脱イオン水を用い、ビデオ接触角分析計（Ｋｒｕｓｓ  ＧｍｂＨ（Ｈａｍｂｕｒｇ，Ｇｅｒｍａｎｙ）から得られ製品番号「ＤＳＡ  １００Ｅ」として入手可能）により、測定を行った。報告される値は、液滴の右側及び左側で測定された少なくとも３滴の測定値の平均である。滴下量は、静的接触角測定については５μＬ、前進及び後退接触角測定については１〜３μＬであった。３つの測定値の平均が報告された。
【００７４】
解離（剥離）強度試験方法
「ＳＰ−２０００  ＰＥＥＬ  ＴＥＳＴＥＲ」（ＩＭＡＳＳ，Ｉｎｃ．（Ａｃｃｏｒｄ，ＭＡ）から入手）上で試験を行った。３Ｍ  Ｃｏｍｐａｎｙ（Ｓｔ．Ｐａｕｌ，ＭＮ）から市販されている「３Ｍ  ８４５」ブックテープの１．２４ｃｍ片を、１ｋｇローラーを用いてコーティングされたパネル上に巻き出した。テープ上にローラーを２回通過させた。剥離試験を２１６ｃｍ／６０秒にて５秒にわたって行い、０．５秒遅れてテープを引張した。各試験について、動力学的ピーク（最大値）、底（最小値）及び全測定値の平均を記録した。結果をｇ／ｃｍで表す。
【００７５】
指紋耐性試験方法
本発明に従ってステンレス鋼基材上に適用されたコーティングの指紋耐性を測定するために、以下のような測定を行った：０．１ｇの「ＭＢＸ−２０  ＰＭＭＡ  ＢＥＡＤＳ」（積水化成品工業株式会社（日本）から入手）と０．６ｇのＴｒｉｏｌｅｉｎ（Ｓｉｇｍａ  Ｃｈｅｍｉｃａｌｓ（Ｓｔ．Ｌｏｕｉｓ，ＭＯ）から入手）と８ｇのＩＰＡ（Ａｌｄｒｉｃｈ  Ｃｈｅｍｉｃａｌ  Ｃｏｍｐａｎｙ（Ｍｉｌｗａｕｋｅｅ，ＷＩ）から入手）とを混合することにより、溶液（溶液Ａ）模造指紋組成物を調製した。次に、＃５ワイヤ巻ロッドをＰＥＴフィルム上に急速に引くことにより、溶液Ａをポリエチレンテレフタレート（ＰＥＴ）フィルム（ＤｕＰｏｎｔ（Ｗｉｌｍｉｎｇｔｏｎ，ＤＥ）からの＃６１８）上に適用した。コーティングしたＰＥＴフィルムをフード下で少なくとも３０分にわたって乾燥させた。＃５ゴムストッパー（ＶＷＲ  Ｓｃｉｅｎｔｉｆｉｃ（Ｂａｔａｖｉａ，ＩＬ）から入手）を取り付けた１ｋｇのプランジャ（Ｓｕｍｍｅｒ  Ｏｐｔｉｃａｌ（Ｆｏｒｔ  Ｗａｓｈｉｎｇｔｏｎ，ＰＡ）から入手）を、コーティングしたＰＥＴに対して押し付けた（ストッパーにインク入れした）。次に、プランジャを上記のように本発明の組成物でコーティングしたステンレス鋼サンプルに対して押し付けた。得られた溶液Ａの圧痕を目視観測により評価した。評価のうち１は汚れが全く検出されなかったことを示し、一方、指紋試験評価のうち４は非常に明確な汚れが検出されたことを示す。
【００７６】
実施例１〜７並びに比較例Ａ及びＢ
所望される量のイソプロピルアルコール（ＩＰＡ）と、「ＰＨＣ−５８７」と、記載されたフッ素性化学物質シロキサン（ＦＣ）と、を一緒に添加することにより、実施例１〜７並びに比較例Ａ及びＢのコーティング組成物を調製した。次に、コーティング組成物を振盪器内で１６時間にわたって混合し、その後、濾紙（ＶＷＲ  Ｓｃｉｅｎｔｉｆｉｃ（Ｂａｔａｖｉａ，ＩＬ）から入手した「ＷＨＡＴＭＡＮ」Ｎｏ１）を用いて濾過した。各実施例及び比較例についてこのようにして調製したコーティング組成物を、次に、上記のように試験サンプルのコーティング方法を用いステンレス鋼パネル上にコーティングした。次に、各実施例及び比較例用の硬化したコーティング済みサンプルを、洗浄しやすさについてのランキングを決定するために上記プロセスに従って試験した。加えて、各実施例及び比較例Ａ用の硬化したコーティング済みサンプルを、上記のように摩耗試験にかけ、これらの摩耗後のＥＺＣランキングを上記方法を用いて決定した。下表１は、実施例１〜８及び比較例Ａのコーティング組成物中の各成分のタイプ及び量、並びに、これらの対応する摩耗前（ＢＡ）及び摩耗後（ＡＡ）のＥＺＣランキングを要約する。
【００７７】
【表１】
2013506750.tif 000003
【００７８】
実施例８〜２０
ＦＣ添加剤が全ての実施例について「ＥＣＣ−４０００」であり、かつ「ＥＣＣ−４０００」と「ＰＨＣ−５８７」の相対量が変更されたことを除き、上記の実施例１〜７と同様に、実施例８〜２０のコーティング組成物を調製した。実施例のそれぞれについてコーティング組成物の一部を室温にて３週間にわたって定置しておき、これらの安定度をモニターした。安定度評価「Ｓ」は溶液が安定であったことを意味し、「Ｔ」は混濁溶液を意味し、「ＣＬ」は一部架橋が存在したことを意味する。下表２は、実施例８〜２０のコーティング組成物の、「ＥＣＣ−４０００」と「ＰＨＣ−５８７」の相対量、並びに、安定度ランキングを要約する。表２では、ＰＨＣ−５８７の量は、イソプロパノール溶液の３０重量％分の固形分量である。
【００７９】
【表２】
2013506750.tif 000004
【００８０】
試験サンプルのコーティング方法で上記したように、実施例８〜２０用のコーティング組成物をステンレス鋼パネル上にコーティングし、硬化させ、次に、上記プロセスに従ってこれらの静的及び動的水接触角（Ｗ）並びに静的及び動的ヘキサデカン接触角（Ｈ）を測定するために試験した。加えて、実施例９〜２１用の硬化したコーティング済みサンプルを上記のように摩耗試験にかけ、上記方法を用いてこれらの摩耗後の水及びヘキサデカン接触角（静的及び動的）を測定した。下表３は、各実施例のコーティング組成物から作製されたコーティングについての静的及び動的（初期及び摩耗後）水接触角並びに静的及び動的（初期及び摩耗後）ヘキサデカン接触角の両方を要約する。対応するコーティング組成物でコーティングを二度（コーティング表面上にスプレーノズルを四回通過）行ったことを除き、実施例８及び９と同様に、実施例８Ａ及び９Ａを調製した。
【００８１】
【表３】
2013506750.tif 000005
【００８２】
次に、実施例８〜２０用の硬化したコーティング済みサンプルを、上記プロセスに従ってこれらの解離（剥離）強度を測定するために試験した。加えて、実施例８〜２０及び比較例Ａ用の硬化したコーティング済みサンプルを、上記のように摩耗試験にかけ、これらの摩耗後の解離（剥離）強度を、上記方法を用いて測定した。下表４は、実施例９〜２１及び比較例Ａのコーティング組成物から作製したコーティングについての解離強度（初期及び摩耗後）を要約する。
【００８３】
【表４】
2013506750.tif 000006
【００８４】
動力学的ピークは、剥離試験中の測定データの最高値である。底は、試験中の測定データの最小値である。平均値は、試験の持続時間中に採取された全データの平均である。
【００８５】
次に、実施例８〜２０及び比較例Ａ用の硬化したコーティング済みサンプルの一部を、上記プロセスに従って指紋染み耐性を測定するために試験した。下表５は、実施例８〜２０及び比較例Ａのコーティング組成物から作製したコーティングについての指紋染み耐性を要約する。
【００８６】
【表５】
2013506750.tif 000007
【００８７】
スチールウール耐久性試験
選択されたサンプルの硬化フィルムの耐摩耗性は、フィルムの表面を横切ってスタイラスに付着したスチールウールシートを振動させることができる機械デバイスを用いて、コーティング方向にクロスウェブに試験された。スタイラスは、２１０ｍｍ／秒（３．５回の摩擦／秒）の速度にて６０ｍｍの掃引幅にわたって振動させ、ここで１回の「摩擦」は、１回の６０ｍｍの移動として定義される。スタイラスは、直径３．２ｃｍの平らな円筒形ベース部の形状を有していた。このスタイラスは、フィルムの表面に対するスチールウールによる垂直な摩擦力を増加させるために、おもりの取り付けができる設計になっていた。＃００００スチールウールシートは、Ｈｕｔ  Ｐｒｏｄｕｃｔｓ（Ｆｕｌｔｏｎ，ＭＯ）から入手可能な「Ｍａｇｉｃ  Ｓａｎｄ−Ｓａｎｄｉｎｇ  Ｓｈｅｅｔｓ」であった。＃００００は、６００〜１２００グリットのサンドペーパーの規定グリットと同等である。３．２ｃｍのスチールウール円盤を、サンディングシートからダイカットし、３Ｍ  Ｂｒａｎｄ  Ｓｃｏｔｃｈ  Ｐｅｒｍａｎｅｎｔ  Ａｄｈｅｓｉｖｅ  Ｔｒａｎｓｆｅｒ  ｔａｐｅで３．２ｃｍのスタイラスベース部分に接着した。各実施例について単一のサンプルを試験した。試験時には、１ｋｇのおもりと記録されている回数の摩擦が採用された。次に、引っかき傷及び撥インク性についてサンプルを視覚的に検査した。
【００８８】
【表６】
2013506750.tif 000008
ＩＲ−撥インク性、ＰＩＲ−部分的撥インク性、ＮＳ−引っかき傷なし、Ｓ−引っかき傷、ＮＩＲ−撥インク性なし
【国際調査報告】
2013506750.tif 000010
2013506750.tif 000011
2013506750.tif 000012
2013506750.tif 000013